(57)【要約】【課題】アルミナシリカ繊維と同水準の耐熱性を有するとともに、熱履歴を有する前の状態では、生体溶解性を発現し、且つ、熱履歴を有した後の状態では、有害性の高い遊離ケイ酸の１種であるクリストバライトを生成しない無機繊維を提供する。【解決手段】紡糸液を紡糸することによって作製される繊維前駆体を加熱処理して得られる、Ａｌ２Ｏ３成分が６５〜９９重量％、ＳｉＯ２成分が１〜３５重量  ％からなる無機繊維において、前記加熱処理が９００〜１２００℃での急速加熱急速冷却処理であって、前記無機繊維の生理食塩水中での溶解率が１％以上であることを特徴とする無機繊維。【選択図】  なし【特許請求の範囲】
【請求項１】
紡糸液を紡糸することによって作製される繊維前駆体を加熱処理して得られる、Ａｌ２Ｏ３成分が６５〜９９重量％、ＳｉＯ２成分が１〜３５  重量％からなる無機繊維において、前記加熱処理が９００〜１２００℃での急速加熱急速冷却処理であって、前記無機繊維の生理食塩水中での溶解率が１％以上であることを特徴とする無機繊維。
【請求項２】
前記急速加熱急速冷却処理の温度が、毎分１００〜１０００℃の昇降温速度であることを特徴とする請求項１に記載の無機繊維。
【請求項３】
１１００℃以上の熱履歴を有しても、遊離ケイ酸の１種であるクリストバライトを生成しないことを特徴とする請求項１または２に記載の無機繊維。
【請求項４】
構成結晶相としてγ−アルミナを含むことを特徴とする請求項１〜３のいずれか１項に記載の無機繊維。
【請求項５】
紡糸液を紡糸して得られた繊維前駆体を加熱処理するＡｌ２  Ｏ３成分６５〜９９重量％、ＳｉＯ２成分１〜３５重量％の無機繊維の製造方法において、前記加熱処理が、９００〜１２００℃の温度での急速加熱急速冷却処理であることを特徴とする無機繊維の製造方法。
【請求項６】
前記急速加熱急速冷却処理の温度が、毎分１００〜１０００℃の昇降温速度であることを特徴とする請求項５に記載の無機繊維の製造方法。
【請求項７】
無機繊維が構成結晶相としてγ−アルミナを含むことを特徴とする請求項５又は６に記載の無機繊維の製造方法。
【発明の詳細な説明】
【０００１】
【発明の属する技術分野】
本発明は、生体への影響を低減した、耐熱性を有する無機繊維に関するものである。
【０００２】
【従来の技術】
無機繊維の使用は多岐にわたっている。例えば、バルク状、フェルト状、ブランケット状での断熱材や吸音材として、耐火断熱を目的としたボードやペーパーなどの真空成形体として、建材や車両のブレーキの補強材として広く使用されている。特に、１０００℃以上の高温に曝される使用環境においては、無機繊維の中でも耐熱性の優れた非晶質アルミナシリカ繊維、結晶質アルミナ繊維、ムライト繊維の材料が使用されている。
【０００３】
しかしながら、スタントンとポットの仮説に代表される無機繊維の毒性に関する研究が数多くなされ、天然の無機繊維であるアスベストだけではなく、人工の無機繊維についても、そのうちのいくつかは、アスベストと同様な呼吸器疾患等の可能性が指摘されている。
【０００４】
無機繊維の毒性に関しては、繊維の吸入量、吸入繊維の寸法、体内での吸入繊維の耐久性という３つの要因との関連性が挙げられている。そこで、有害性の低い無機繊維を開発する方向性のひとつとして、体内での吸入繊維の耐久性を低く抑えるという点に着目した試験研究が数多くなされている。体内での耐久性を低くするための方法として、体内での繊維の溶解性を高めることが挙げられる。すなわち、肺の中に吸入された繊維が、体液中で溶解し、且つ、溶解した成分が無害であるならば、その繊維の有害性は小さいという考え方である。
【０００５】
前記の１０００℃以上の高温域で使用されている従来の非晶質アルミナシリカ繊維、結晶質アルミナ繊維およびムライト繊維の、体内での溶解性は一般的に低い。
【０００６】
このような背景から、ある程度の耐熱性を有しながら、体内での耐久性を低く抑えた、いわゆる“生体溶解性ファイバー”の発明がなされ、そのうちの数種類は既に市販もされている。
【０００７】
例えば、特表平１０−５１２２３２号公報には、シリカ、マグネシアを基本成分とする生体溶解性を有する非晶質無機繊維が開示されている。
【０００８】
【発明が解決しようとする課題】
一方、作業者が無機繊維を吸入する機会としては、無機繊維が工業材料として熱履歴を有する前すなわち工業材料として使用される前の状態と、工業材料として熱履歴を有した後すなわち工業材料として使用された後の状態の、２つの場合が挙げられる。したがって、この２つの場合それぞれにおいて、繊維の有害性が低く抑えられる必要がある。
【０００９】
従来の生体溶解性ファイバーは、繊維が工業材料として熱履歴を有していない状態では、生体溶解性を発現し、吸入による有害性が低いと考えられている。
【００１０】
しかしながら、繊維が工業材料として熱履歴を有した後の状態での、前記従来の生体溶解性ファイバーの吸入による有害性に関しては、これまで関心が払われてこなかった。
【００１１】
一般に、非晶質無機繊維は加熱によって結晶化が進行するため、熱履歴を有する前と後とでは、繊維の特性が著しく異なる。
【００１２】
前記従来の生体溶解性ファイバー、例えば、特表平１０−５１２２３２号公報に示されるような繊維は、常用温度である１１００℃に曝されると、結晶化の進行によって、クリストバライトを生成する。
【００１３】
クリストバライトは、石英、トリディマイトなどと並ぶ遊離ケイ酸の１種であり、珪肺の原因物質であるとされている。また、クリストバライトは、石英とともに、ＩＡＲＣ（国際がん研究機関）によって、発がん性物質であるグループ１に分類されている。
【００１４】
したがって、１１００℃以上の熱履歴を有した後の前記従来の生体溶解性ファイバーは、熱履歴を有する前のものに比べ、有害性が増大すると考えられる。
【００１５】
このように、工業材料として熱履歴を有する前と後との両方の場合において、有害性が低く抑えられている無機繊維は、これまでなかった。
【００１６】
そこで本発明は、上記課題を解決し、アルミナシリカ繊維と同水準の耐熱性を有するとともに、熱履歴を有する前の状態では、生体溶解性を発現し、且つ、熱履歴を有した後の状態では、有害性の高い遊離ケイ酸の１種であるクリストバライトを生成しない無機繊維を提供することを目的としている。
【００１７】
【課題を解決するための手段】
本発明者らは、アルミナシリカ繊維と同水準の耐熱性を有するとともに、熱履歴を有する前の状態では生体溶解性を発現し、且つ、熱履歴を有した後の状態では遊離ケイ酸の１種であるクリストバライトを生成しない無機繊維を開発するために鋭意検討を重ねた結果、前駆体繊維化法によって得られる、Ａｌ２Ｏ３成分が６５〜９９重量％、ＳｉＯ２成分が１〜３５重量％からなる無機繊維において、  繊維前駆体を９００〜１２００℃の温度範囲で急速加熱急速冷却処理をすることによって得られる無機繊維は、耐熱性を有すると同時に、優れた生体溶解性を発現することを見いだした。本発明はこの知見に基づいてなされたものである。
【００１８】
本発明の解決手段を例示すると、各請求項に記載の無機繊維及び無機繊維の製造方法である。
【００１９】
本発明の好適な解決手段によって提供された新規な無機繊維は、例えば、公知技術である前駆体繊維化法によって得られる、前記組成範囲に相当するＡｌ２Ｏ３−ＳｉＯ２系組成の繊維前駆体を９００〜１２００℃の温度範囲で急速加熱急速  冷却処理して得られることを特徴とするものである。
【００２０】
【発明の実施の形態】
次に、本発明に関して詳細に説明する。
【００２１】
本発明の無機繊維を得るためには、公知技術である前駆体繊維化法において作製される繊維前駆体を必要とする。前駆体繊維化法とは、溶液ないしコロイド液の状態で供された原料を、増粘剤により適宜粘度調整を行って紡糸液を調製し、これを紡糸して得られた前駆体を加熱処理する無機繊維の製造方法をいう。紡糸液を調製するためのＡｌ２Ｏ３成分の原料としては、塩化アルミニウム、オキシ酢酸アルミニウム、アルミニウムを含有する有機ポリマー等が、ＳｉＯ２成分の原  料としては、コロイダルシリカ液やシロキサン化合物が、増粘剤としては、ポリエチレングリコール、ポリエチレンオキサイド等が公知である。本発明に使用する紡糸液を調製するための原料および増粘剤も、これら公知のものを使用することができるが、何らこれらに限定されるものではない。
【００２２】
なお、本明細書では、繊維前駆体とは、前記紡糸液を、多数の紡糸孔から繊維として引き出すことによって得られた状態のもので、且つ、前記加熱処理がなされる前の状態のものを意味する。
【００２３】
一般に、前駆体繊維化法によって製造される無機繊維は、前記紡糸液から得られた繊維前駆体を１２００〜１３００℃で加熱処理することによって得られ、その無機繊維は、多結晶質繊維である。現在、工業材料として一般的に用いられている、前駆体繊維化法によって得られる多結晶質ファイバーの代表的なものとしては、コランダム（α−アルミナ）組成のアルミナ繊維、ムライト組成のムライト繊維およびこの中間の組成のものが挙げられる。
【００２４】
前記アルミナ繊維、ムライト繊維およびそれらの中間の組成のファイバーは、加熱処理によって既にアルミナおよび／またはムライトに結晶化しているので、熱履歴を有した後も遊離ケイ酸の１種であるクリストバライトを生成しない。一方、従来の生体溶解性ファイバーは、１１００℃以上の熱履歴を有した後は、クリストバライトを生成する。したがって、繊維が工業材料として熱履歴を有した後の状態において、その吸入による有害性を比較した場合、珪肺の原因となる遊離ケイ酸の吸入の有無という点で、アルミナ繊維およびムライト繊維等の多結晶質繊維は、生体溶解性ファイバーよりも有害性が低いと考えられる。
【００２５】
しかしながら、前記アルミナ繊維およびムライト繊維等は、工業材料としての熱履歴の有無にかかわらず、生体溶解性を有していない。したがって、工業材料として熱履歴を有する前の状態において、その吸入による有害性を比較した場合、繊維の生体溶解性という点で、アルミナ繊維およびムライト繊維等の多結晶質繊維は、従来の生体溶解性ファイバーよりも有害性が高くなる可能性があると考えることができる。
【００２６】
そこで、公知技術から得られるＡｌ２Ｏ３成分６５〜９９重量％、ＳｉＯ２成分  １〜３５重量％の組成に相当する繊維前駆体の加熱処理条件と加熱処理して得られた無機繊維の生体溶解性との関係について、鋭意検討を重ねた結果、前記組成範囲に相当するＡｌ２Ｏ３−ＳｉＯ２系の繊維前駆体を、９００〜１２００℃の温  度範囲で急速加熱急速冷却処理して得られる無機繊維は、アルミナシリカ繊維と同水準の耐熱性を有するとともに、優れた生体溶解性を有することを見いだした。
【００２７】
前記組成範囲に相当する繊維前駆体を９００〜１２００℃の温度範囲で急速加熱急速冷却処理して得られる無機繊維は、構成結晶相としてγ−アルミナを含む。
【００２８】
該無機繊維は、前記の温度範囲で急速加熱急速冷却処理を施されたために、結晶化において、多数の結晶核が、繊維中に急激に生成する。このため、急速加熱急速冷却処理して得られた無機繊維は、より微細な結晶粒により構成されている。したがって、繊維中に、粒界に相当する部分がより多く存在することになる。
【００２９】
一般に、粒界は結晶粒内に比べ構造が乱れているため、溶解反応においては、粒界部分が優先的に溶解すると考えられている。したがって、前記急速加熱急速冷却処理して得られた無機繊維は粒界に相当する部分が多いため、優れた生体溶解性を発現するようになると考えることができる。
【００３０】
ここで、急速加熱急速冷却処理条件として、昇降温速度が毎分１００〜１０００℃であることが好ましい。昇降温速度が毎分１００℃未満であると、前記急速加熱急速冷却処理の効果が小さくなり、得られる無機繊維の生体溶解性が劣ることがある。また、昇降温速度が毎分１０００℃よりも大きいと、得られる繊維のマイクロクラックの発生が顕著であり、繊維としての形状を保持するのが困難になることがある。なお、前記急速加熱急速冷却処理を行う炉は、連続炉、バッチ炉を問わない。
【００３１】
また、前駆体繊維化法においては、ポリエチレングリコール、ポリエチレンオキサイド等の増粘剤によって紡糸液の粘度を調整する。このため、繊維前駆体の加熱処理の途中で、増粘剤成分が焼失する際に、その抜け穴が生成し、繊維に微細孔が生じるが、従来の前駆体繊維化法によって得られる無機繊維においては、この微細孔は、繊維前駆体の加熱処理終了後には、ほぼ消失している。これは、加熱処理温度が１２００〜１３００℃という高温であることによる。しかしながら、本発明によって得られる無機繊維は、繊維前駆体に急速加熱急速冷却処理を施すことによって得られるため、得られた無機繊維には、前記の理由で生成した多数の微細孔が残存している。この残存している微細孔によっても、該無機繊維の生体溶解性が促進されると考えることができる。
【００３２】
繊維前駆体を急速加熱急速冷却処理する温度は１２００℃以下が好ましい。１２００℃よりも高い温度で処理されると、前記の微細孔が消失するとともに、得られる無機繊維中に生成した微細な結晶同士が焼結して粒成長し、さらに、コランダムやムライトが生成し、生体溶解性が低くなることがある。
【００３３】
また、前記の繊維前駆体を急速加熱急速冷却処理する温度は９００℃以上とすることが好ましい。９００℃よりも低い温度で処理することによって得られる無機繊維は、アルミナシリカ繊維や従来の生体溶解性ファイバーよりも耐熱性が低くなり、加熱による収縮が大きくなることがある。
【００３４】
このようにして、本発明者らは、アルミナシリカ繊維と同水準の耐熱性を有するとともに、工業材料として熱履歴を有する前の状態では、優れた生体溶解性を発現し、熱履歴を有した後でも、有害性の高い遊離ケイ酸の１種であるクリストバライトを生成しない無機繊維の発明を完成した。
【００３５】
【実施例】
以下、実施例により本発明をさらに詳細に説明する。
【００３６】
Ａｌ２Ｏ３成分７２重量％、ＳｉＯ２成分２８重量％の組成に相当するように、  オキシ塩化アルミニウム溶液とコロイダルシリカ溶液を混合し、攪拌しながら、ポリエチレングリコールおよびポリエチレンオキサイドを添加・混合する。これを濃縮して、紡糸液を調製した。この紡糸液を多数の紡糸孔から引き出し、繊維前駆体を得た。
【００３７】
次に、得られた繊維前駆体を所定の条件にて加熱処理を行って無機繊維を得た。
【００３８】
得られた無機繊維について、生体溶解性および耐熱性の評価を行った。また、Ｘ線回折法により、得られた無機繊維の構成結晶相の同定を行った。
【００３９】
得られた繊維の生体溶解性の評価方法について、以下に説明する。
【００４０】
体液の本質である生理食塩水に対する溶解率が大きければ、繊維の生体溶解性が大きいと判断することができる。したがって、生体溶解性の評価は、生理食塩水に対する溶解率を測定することによって行った。
【００４１】
得られた無機繊維の生理食塩水に対する溶解率の測定方法は以下の通りである。まず、２００メッシュ（目開き０．０７５ｍｍ）の篩いを通過するまで解砕した繊維試料を１ｇ精秤する。
【００４２】
それを３００ｍｌのコニカルビーカーにとり、生理食塩水を１５０ｍｌ加え、栓をする。それを４０℃の恒温水槽に設置して、１２０ｒｐｍの速度で５０時間水平振とうを行う。その後、ガラスろ過器によるろ過および乾燥を行い、不溶解繊維を精秤して、溶解による繊維の減量を求める。溶解による繊維の減量から算出した重量減少率を、その繊維の生理食塩水溶解率とした。生理食塩水溶解率が大きければ、生体溶解性は高い。
【００４３】
次に、得られた繊維の耐熱性の評価方法について、以下に説明する。
【００４４】
得られた無機繊維２００ｇを、０．０４％澱粉溶液１０リットル中で攪拌して分散させた後、脱水成型器により成形した（成形モールドを用いたいわゆる真空成形）。これを１１０℃で十分乾燥させた後、所定の寸法に切断し、プリフォームを作製した。このプリフォームを１２６０℃で３００時間加熱し、加熱前後に寸法測定を行って線収縮率を求めた。収縮率が小さいほど、繊維は耐熱性に優れている。また、１２６０℃で３００時間加熱した後の繊維ついても、Ｘ線回折法により、構成結晶相を同定した。
【００４５】
実施例１は、本発明によって得られた無機繊維である。Ａｌ２Ｏ３成分７２重量％、ＳｉＯ２成分２８重量％の組成に相当する繊維前駆体を、毎分４００℃の昇  降温速度にて、９００℃で６０分間の処理をして得られた無機繊維は、生理食塩水溶解率が４％であり、優れた生体溶解性を有している。また、１２６０℃で３００時間加熱後の無機繊維の構成結晶相はムライトのみであり、遊離ケイ酸の１種であるクリストバライトは生成していない。
【００４６】
実施例２は、実施例１と同一の繊維前駆体を、毎分４００℃の昇降温速度にて、１０００℃で３０分間の処理をして得られた無機繊維である。得られた無機繊維は、生理食塩水溶解率が３％であり、優れた生体溶解性を有している。また、１２６０℃で３００時間加熱後の無機繊維の構成結晶相はムライトのみであり、遊離ケイ酸の１種であるクリストバライトは生成してない。
【００４７】
実施例３は、実施例１と同一の繊維前駆体を、毎分４００℃の昇降温速度にて、１１００℃で１５分間の処理をして得られた無機繊維である。得られた無機繊維は、生理食塩水溶解率が３％であり、優れた生体溶解性を有している。また、１２６０℃で３００時間加熱後の無機繊維の構成結晶相はムライトのみであり、遊離ケイ酸の１種であるクリストバライトは生成してない。
【００４８】
実施例４は、実施例１と同じ方法で得られた繊維前駆体を、毎分４００℃の昇降温速度にて、１２００℃で５分間の処理をして得られた無機繊維である。得られた無機繊維の生理食塩水溶解率は１％であり、優れた生体溶解性を有している。また、１２６０℃で３００時間加熱後の無機繊維の構成結晶相はムライトのみであり、遊離ケイ酸の１種であるクリストバライトは生成してない。
【００４９】
また、実施例１〜４に示す本発明の無機繊維は、１２６０℃で３００時間加熱後の線収縮率が、市販のアルミナシリカ繊維や生体溶解性ファイバーと同等であり、優れた耐熱性を有していた。
【００５０】
比較例１は、実施例１と同じ方法で得られた繊維前駆体を、通常昇降温速度である毎分１０℃の昇降温速度で、６００℃で６０分間の処理をして得られた無機繊維である。得られた無機繊維は生理食塩水溶解率が大きく、優れた生体溶解性を有している。しかしながら、１２６０℃で３００時間加熱後の線収縮率が、後述するアルミナシリカ繊維よりも著しく大きい値を示し、耐熱性に劣っていた。
【００５１】
比較例２は、実施例１と同じ方法で得られた繊維前駆体を、通常昇降温速度である毎分１０℃の昇降温速度で、１２５０℃で３０分間の処理をして得られた無機繊維である。１２６０℃で３００時間加熱後の線収縮率が小さく、優れた耐熱性を有している。しかしながら、得られた無機繊維は生理食塩水にほとんど溶解せず、生体溶解性を有していない。
【００５２】
比較例３は、市販されているアルミナシリカ繊維である。しかしながら、この繊維は、熱履歴を有する前の状態では、生理食塩水にほとんど溶解せず、生体溶解性を有していない。また、１２６０℃で３００時間加熱後の無機繊維には、遊離ケイ酸の１種であるクリストバライトが生成している。
【００５３】
比較例４は、アルミナシリカ繊維と同水準の耐熱性を有するとされている市販のＭｇＯ−ＳｉＯ２系組成の生体溶解性ファイバーである。この繊維は、熱履歴  を有する前の状態では、生理食塩水溶解率が１％以上であり、優れた生体溶解性を有している。しかしながら、１２６０℃で３００時間加熱後の無機繊維には、遊離ケイ酸の１種であるクリストバライトが生成している。
【００５４】
【発明の効果】
上述のように、本発明の無機繊維は、アルミナシリカ繊維と同水準の耐熱性を有するとともに、工業材料として、熱履歴を有する前の状態では優れた生体溶解性を発現し、熱履歴を有した後の状態では、珪肺等の原因となる遊離ケイ酸の１種であるクリストバライトを生成しない。したがって、本発明の無機繊維を使用すれば、繊維の吸入による有害性を、より低減することが可能となる。
【００５５】
【表１】
2004183154.tif 000002